(57)【要約】【課題】例えば層間誘電体及びダイアタッチ接着剤で、特に有用であるポリマー組成物を与える。【解決手段】ポリ（アリーレンエーテル）ポリマー、ポリスルホン、ポリイミド、ポリ（エーテルケトン）、ポリ尿素、ポリウレタン及びこれらの混合物から選択される第一のポリマー；並びにパー（フェニルエチニル）アレーンポリマー誘導体を含む第二のポリマーを有する、ポリマー組成物。ここで、上記ポリ（アリーレンエーテル）ポリマーが、次の構造のポリマー繰返し単位を有するポリマー組成物：   −（Ｏ−Ａｒ１−Ｏ−Ａｒ２−Ｏ−）ｍ−（−Ｏ−Ａｒ３−Ｏ−Ａｒ４−Ｏ）ｎ−（ここで、Ａｒ１、Ａｒ２、Ａｒ３及びＡｒ４は、同じ又は異なるアリール基であり、ｍは０〜１、ｎは１−ｍ）。【選択図】なし
2011530647.tif 000002
【特許請求の範囲】
【請求項１】
ポリ（アリーレンエーテル）ポリマー、ポリスルホン、ポリイミド、ポリアミド、ポリ（エーテルケトン）、ポリ尿素、ポリウレタン及びこれらの組合せから選択される第一のポリマー；並びに
パー（フェニルエチニル）アレーンポリマー誘導体を含む第二のポリマー
を有する、ポリマー組成物であって、
前記ポリ（アリーレンエーテル）ポリマーが、次の構造のポリマー繰返し単位を有する、ポリマー組成物：
−（Ｏ−Ａｒ１−Ｏ−Ａｒ２−Ｏ−）ｍ−（−Ｏ−Ａｒ３−Ｏ−Ａｒ４−Ｏ）ｎ−
（ここで、Ａｒ１、Ａｒ２、Ａｒ３及びＡｒ４は、同種の又は異種のアリール基であり、ｍは０〜１、ｎは１−ｍ）。
【請求項２】
前記アリール基が、次の基からなる群より独立に選択される、請求項１に記載の組成物：
【化１】
2011530647.tif 000021
【請求項３】
ポリ（アリーレンエーテル）ポリマー、ポリスルホン、ポリイミド、ポリアミド；ポリ（エーテルケトン）、ポリ尿素、ポリウレタン及びこれらの組合せから選択される第一のポリマー、並びに
パー（フェニルエチニル）アレーンポリマー誘導体を含む第二のポリマー
を有する、ポリマー組成物であって、
前記ポリ（アリーレンエーテル）ポリマーが、熱的に架橋をもたらすことができるグラフトを有し、
前記ポリ（アリーレンエーテル）ポリマーが、次の構造を有し：
【化２】
2011530647.tif 000022
（ここで、ｍ＝０〜１．０；ｎ＝１．０−ｍ；Ａｒ１、Ａｒ２、Ａｒ３及びＡｒ４は、個々にアリーレン基であり；Ｇ１〜８は、個々にＨ、次の構造Ｉ若しくは構造II、又はこれらの構造の組合せであり；前記ポリ（アリーレンエーテル）ポリマーの繰り返し単位あたりの構造Ｉ又は構造IIであるＧ基の平均数であるＺは、０．１〜４．０であり；Ｒ１、Ｒ２、Ｒ３及びＲ４が、個々にＨ又はアルコキシ基であり、前記アルコキシ基は、Ｃ１〜８の直鎖又は分岐鎖のアルキル基を有することができる）：
【化３】
2011530647.tif 000023
前記ポリ（アリーレンエーテル）ポリマーは、無官能の繰り返し単位から本質的になり；且つ
Ａｒ１、Ａｒ２、Ａｒ３及びＡｒ４は、個々に次の構造及びこれらの構造の組合せより選択されるアリーレン基であるが、２価基の９，９−ジフェニルフルオレン以外の、Ａｒ１及びＡｒ２、又はＡｒ３及びＡｒ４は、異性体的に等価物ではない、ポリマー組成物：
【化４】
2011530647.tif 000024
【請求項４】
前記グラフトを有するポリマーが、次の構造の繰り返し単位を有する、請求項３に記載の組成物：
【化５】
2011530647.tif 000025
ここで、Ｇ１〜８は、請求項３と同じであり、ｍ＝０〜１．０；ｎ＝１．０−ｍ：且つＡｒ２及びＡｒ４は、個々に次の構造及びこれらの構造の組合せから選択されるアリーレン基である：
【化６】
2011530647.tif 000026
【請求項５】
前記グラフトを有するポリマーが、次の構造の繰り返しのポリマー単位を有する、請求項４に記載の組成物：
【化７】
2011530647.tif 000027
ここで、Ｇ１〜４は、個々に、Ｈ、及び次の構造、並びにこれらの構造の組合せからなる群より選択され：ポリマー単位あたりのＧ基の平均数であるＺは、０．１〜４．０である：
【化８】
2011530647.tif 000028
【請求項６】
前記グラフトを有するポリマーが、次の構造の繰り返し単位を有する、請求項３に記載の組成物：
【化９】
2011530647.tif 000029
ここで、Ｇ１〜４は、個々に、Ｈ又は次の構造であり：ポリマー単位あたりのＧ基の平均数であるＺは、０．１〜４．０である：
【化１０】
2011530647.tif 000030
【請求項７】
Ｚが、０．２５〜１．５の範囲である、請求項６に記載の組成物。
【請求項８】
Ｚが、おおよそ０．９である、請求項７に記載の組成物。
【請求項９】
前記組成物が、架橋しており、且つマイクロエレクトロニクスデバイスでの誘電体材料を構成している、請求項３に記載の組成物。
【請求項１０】
前記誘電体材料を、集積回路の導電領域に隣接して与えている、請求項９に記載の組成物。
【請求項１１】
前記ポリマー及び前記グラフトが架橋している、請求項３に記載の組成物。
【発明の詳細な説明】
【技術分野】
【０００１】
本明細書で開示するものは、パー（フェニルエチニル）アレーン誘導体を含有するポリマー組成物であり、これは、例えば様々なエレクトロニクス用途、例えば限定されないが、ＩＣチップアセンブリ用の３次元（３Ｄ）実装で用いることができる。また、このポリマー組成物を含む基材も開示される。
【背景技術】
【０００２】
ＩＣチップアセンブリの３Ｄ実装用の接着剤として使用するための低誘電率値の材料を有するポリマー材料が、エレクトロニクス製造産業において求められている。しかし、最終用途での条件だけでなく、さらに完成品の集積回路をもたらす処理条件の間の広範な条件にわたる材料適合性及び寸法安定性の必要性は、重大な課題を提示してきた。ポリマー材料の特性は、エレクトロニクス製造産業における集積回路又はマイクロチップのための厳格な製造要件に適合させる必要がある。一つの課題は、ポリマーの熱硬化系を作製することである。この問題は、特に、所望の反応（硬化）温度が２００〜４５０℃の範囲となることがある高Ｔｇのポリマーに関して、解決するのが難しいことである。
【０００３】
ポリマー材料は、１．９〜３．５の範囲のε値を有することができ、これはその構造に強く依存する。ＩＣチップの３Ｄ実装用、及び他の用途、例えばマルチチップモジュール実装用、カプセル化用、及びフラットパネルディスプレイ用に選ばれるポリマー材料は、表１に記載された一以上の化学的及び物理的特性を示すことが重要である。表１に与えられた必要条件は、様々なＩＣ製造者によって提示されている。
【０００４】
【表１】
2011530647.tif 000003
【０００５】
架橋は、電子材料ポリマーの必要条件に対処する一つの方法として理解されている。過去の試みは、ポリマーを架橋する様々な異なるアプローチを用いた。一つのそのような試みは、本出願の出願人に譲受されている特許（特許文献１）に記載されている。この特許文献１は、ポリ（アリーレンエーテル）骨格にグラフトした芳香族基を有し、このグラフトが２００〜４５０℃の温度範囲でポリマーの架橋を可能とするポリ（アリーレンエーテル）ポリマー組成物の使用について記載している。特許文献２は、同様に本出願の出願人に譲受されている、エレクトロニクス産業用の低誘電率の中間層としてのポリ（アリーレンエーテル）の使用について述べており、ここでは、ポリ（アリーレンエーテル）は、例えば、約３５０℃超の温度にさらしてそれ自体で架橋させることによって、あるいは架橋剤を提供することによって、架橋させることができる。加えて、特許文献２は、公知の末端変性剤（ｅｎｄ  ｃａｐ  ａｇｅｎｔ）、例えば、フェニルエチニル、ベンゾシクロブテン、エチニル及びニトリルを用いてポリマーを末端変性することも教示する。
【０００６】
非特許文献１は、側鎖にフェニルエチニル基を有するポリフェニルキノキサリンの調製、及び分子内付加環化によるその熱硬化、並びに２，２’−ジ（フェニルエチニル）ビフェニル部を加熱して、ポリマーのＴｇを高める９‐フェニルジベンゾ［ａ，ｃ］アントラセン部を生成することを報告している。
【０００７】
非特許文献２は、分子骨格に沿って側鎖にフェニルエチニル基を有するポリ（フェニルキノキサリン）の調製について報告しており、ここでこれらの材料は、高い熱安定性の熱硬化樹脂用の前駆体として評価するために調整された。
【０００８】
特許文献３及び特許文献４には、ジアリールアセチレンで末端変性されたポリイミド、ポリアミド酸、ポリアミド酸エステル、ポリイソイミドについて記載している。その硬化した生成体を、電子デバイスのカプセル化用に、接着剤として、また型（ｍｏｌｄｉｎｇ）として用いることができる。
【０００９】
特許文献５は、様々なマルチ−フェニルエチニル化合物（ｍｕｌｔｉ−ｐｈｅｎｙｌｅｔｈｙｎｙｌ  ｃｏｍｐｏｕｎｄ）を開示し、これらは幅広い種類の基材、例えばコンピューターチップをコーティングするために用いることができる。
【００１０】
非特許文献３は、アセチレンの環化反応による炭素のはしご型ポリマー（ｃａｒｂｏｎ  ｌａｄｄｅｒ  ｐｏｌｙｍｅｒ）の調整について記載している。
【００１１】
特許文献６は、ポリマー（オリゴマー）、例えば特許文献７に記載されたポリマーを二重結合及び三重結合を有する反応性基で末端変性したものついて記載している。
【００１２】
特許文献８は、架橋できるフッ素化された芳香族エーテル化合物について記載している。
【００１３】
特許文献９は、熱架橋できるポリマーを調整するのに使用するためのフェニルエチニル化されたモノマーの調製を教示する。
【先行技術文献】
【特許文献】
【００１４】
【特許文献１】米国特許第６，０６０，１７０号
【特許文献２】米国特許第５，６５８，９９４号
【特許文献３】米国特許第５，１３８，０２８号
【特許文献４】欧州特許出願公開第４４３３５２号
【特許文献５】国際公開ＷＯ９７／１０１９３号
【特許文献６】米国特許第５，１７９，１８８号
【特許文献７】米国特許第５，１１４，７８０号
【特許文献８】国際公開ＷＯ９１／１６３７０号
【特許文献９】国際出願ＰＣＴ／ＵＳ９６／１０８１２号
【非特許文献】
【００１５】
【非特許文献１】Ｈｅｄｂｅｒｇ，Ｆ．Ｌ．；Ａｒｎｏｌｄ，Ｆ．Ｅ．；  Ｊ．Ｐｏｌｙｍ．Ｓｃｉ．，Ｐｏｌｙｍ．Ｃｈｅｍ．Ｅｄ．（１９７６）１４，２６０７−１９  ａｎｄ  Ｂａｎｉｈａｓｈｅｍｉ，Ａ．；Ｍａｒｖｅｌ，Ｃ．Ｓ．；Ｊ．Ｐｏｌｙｍ．Ｓｃｉ．，Ｐｏｌｙｍ．Ｃｈｅｍ．Ｅｄ．（１９７７）１５，２６５３−６５
【非特許文献２】Ｈｅｒｇｅｎｒｏｔｈｅｒ，Ｐ．Ｍ．；Ｍａｃｒｏｍｏｌｅｃｕｌｅｓ（１９８１）１４，（４）８９１−８９７；ａｎｄ  Ｈｅｒｇｅｎｒｏｔｈｅｒ，Ｐ．Ｍ．；  Ｍａｃｒｏｍｏｌｅｃｕｌｅｓ（１９８１）１４，（４）８９８−９０４
【非特許文献３】Ｚｈｏｕ，Ｑ  ｅｔ  ａｌ．，  Ｐｏｌｙｍ．Ｐｒｅｐｒｉｎｔ（１９９３）３４（１），１９３−４
【発明の概要】
【発明が解決しようとする課題】
【００１６】
集積回路及びチップの製造には、適切なポリマーコーティング、並びに実装及び他の用途のための適切な材料を必要とする。しかし、これらの用途のためのポリマーに適切な架橋を与えるための様々な試みにもかかわらず、本技術分野は、次の必要条件の少なくとも一つを満たすポリマー材料を与える課題を解決できていない：改良された熱膨張係数（ＣＴＥ）、改良された硬度、改良された接着抗力（ここで、これらの必要条件の一つ又は全てを、基材の接着性、熱安定性又はこの両方の顕著な喪失がない状態で達成させる）。
【００１７】
本明細書で引用した全ての参考文献は、参照によりそれら全体が本明細書に組み込まれる。
【課題を解決するための手段】
【００１８】
本発明のポリマー組成物は、ポリ（アリーレンエーテル）ポリマー、ポリスルホン、ポリイミド、ポリ（エーテルケトン）、ポリ尿素、ポリウレタン及びこれらの組合せから選択される第一のポリマー、並びにパー（フェニルエチニル）アレーンポリマー誘導体を含む第二のポリマーを有する。ここで、そのポリ（アリーレンエーテル）ポリマーは、次の構造のポリマー繰返し単位を有する：
−（Ｏ−Ａｒ１−Ｏ−Ａｒ２−Ｏ−）ｍ−（−Ｏ−Ａｒ３−Ｏ−Ａｒ４−Ｏ）ｎ−
（ここで、Ａｒ１、Ａｒ２、Ａｒ３及びＡｒ４は、同種の又は異種のアリール基であり、ｍは０〜１、ｎは１−ｍ）。
【００１９】
このポリマーを含有する硬化させたフィルムは、次の特性の少なくとも一つを示す：１６０〜１８０℃のＴｇ、周波数に依存しない２．７未満の誘電率、及び０．１７ｗｔ％未満の最大吸水率。したがって、このポリマーは、例えば層間誘電体及びダイアタッチ接着剤で、特に有用である。
【図面の簡単な説明】
【００２０】
【図１】図１は、ポリ（アリーレンエーテル）ポリマーを含む第一のポリマー及びパー（フェニルエチニル）アレーン誘導体を含む第二のポリマーを有する組成物のポリマーネットワークの図解を与える。
【発明を実施するための形態】
【００２１】
本明細書で記載されるポリマー組成物は、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーを有する。ここで、上記のポリ（アリーレンエーテル）ポリマーは、次の構造のポリマー繰返し単位を有するポリマー組成物である：
−（Ｏ−Ａｒ１−Ｏ−Ａｒ２−Ｏ−）ｍ−（−Ｏ−Ａｒ３−Ｏ−Ａｒ４−Ｏ）ｎ−
（ここで、Ａｒ１、Ａｒ２、Ａｒ３及びＡｒ４は、同種の又は異種のアリール基であり、ｍは０〜１、ｎは１−ｍ）。
【００２２】
このポリマー組成物は、ポリマー組成物に含む構成成分を、第一のポリマーと第二のポリマーとして規定しているが、これは、この組成物が単に２種類のポリマーからなることを示す意図はない。本明細書で記載されるポリマー組成物は、１種以上の第一のポリマーと、１種以上の第二のポリマーを有することができると考えられる。このポリマー組成物への第二のポリマーの添加、又はパー（フェニルエチニル）アレーンから導かれる少なくとも一つのポリマーの添加は、次の特性の少なくとも一つを与えることができると考えられる：高Ｔｇ（４００℃以上）で且つ高温（例えば４００℃以上）で最小限の重量損失（０．５ｗｔ％以下）；シリカのＣＴＥと同等のＣＴＥ；改良された硬度（例えば、ポリマー組成物が、パー（フェニルエチニル）アレーン誘導体を有さない同等のポリマーよりも超える硬度を有する）；及びこれらの組み合わせ。上記の特性を、ポリマー組成物の基材接着性、熱安定性又はこれらの両方の顕著な喪失がない状態で得ることができる。
【００２３】
一つの特定の実施態様において、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーから本質的になるポリマー組成物であって、上記のポリ（アリーレンエーテル）ポリマーが、次の構造のポリマー繰返し単位を有するポリマー組成物が与えられる：
−（Ｏ−Ａｒ１−Ｏ−Ａｒ２−Ｏ−）ｍ−（−Ｏ−Ａｒ３−Ｏ−Ａｒ４−Ｏ）ｎ−
（ここで、Ａｒ１、Ａｒ２、Ａｒ３及びＡｒ４は、同種の又は異種のアリール基であり、ｍは０〜１、ｎは１−ｍ）。
【００２４】
この特定の実施態様において、ポリマー組成物は、次の特性の少なくとも一つに悪影響を与えないならば、さらに追加の構成成分を含むことができる：高Ｔｇ（４００℃以上）で且つ高温（例えば４００℃以上）で最小限の重量損失（０．５ｗｔ％以下）；シリカのＣＴＥに匹敵するＣＴＥ；改良された硬度（例えば、ポリマー組成物が、パー（フェニルエチニル）アレーン誘導体を有さない同等のポリマーよりも超える硬度を有する）；及びこれらの組み合わせ。
【００２５】
さらなる他の一実施態様において、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーからなるポリマー組成物であって、そのポリ（アリーレンエーテル）ポリマーが、次の構造のポリマー繰返し単位を有するポリマー組成物が与えられる：
−（Ｏ−Ａｒ１−Ｏ−Ａｒ２−Ｏ−）ｍ−（−Ｏ−Ａｒ３−Ｏ−Ａｒ４−Ｏ）ｎ−
（ここで、Ａｒ１、Ａｒ２、Ａｒ３及びＡｒ４は、同種の又は異種のアリール基であり、ｍは０〜１、ｎは１−ｍ）。
【００２６】
図１は、ポリ（アリーレンエーテル）ポリマーを含む第一のポリマー及びパー（フェニルエチニル）アレーン誘導体を含む第二のポリマーを有する組成物のポリマーネットワークの図解を与える。これは、半相互侵入ポリマーネットワークを形成している。本明細書で用いられる場合に用語「誘導体」は、パー（フェニルエチニル）アレーンポリマーから導かれるポリマーを表している。
【００２７】
パー（フェニルエチニル）アレーン誘導体を、このポリマー組成物に様々な方法で添加することができ、あるいはパー（フェニルエチニル）アレーン誘導体を、その場（ｉｎ  ｓｉｔｕ）で形成することができる。その場で形成する場合の実施態様において、第二のポリマーを、第二のポリマーのその場形成によって、例えば反応機構１で表される１，２，４，５−テトラ（フェニルエチニル）ベンゼンのバーグマン環化（Ｂｅｒｇｍａｎ  ｃｙｃｌｉｚａｔｉｏｎ）によって、ポリマー組成物に加えることができる。
【００２８】
機構１において、パー（フェニルエチニル）アレーン誘導体ポリマーを、バーグマン反応の反応生成物でのポリマーネットワーク内において、下記のドット（点）で示された場所で、一以上のパー（フェニルエチニル）アレーン誘導体ポリマーに結合させることができる。この実施態様又は他の実施態様において、パー（フェニルエチニル）アレーン誘導体ポリマーを、一以上のドットで示される場所で、第一のポリマー、例えばポリ（アリーレンエーテル）ポリマー、ポリスルホン、ポリイミド、ポリ（エーテルケトン）、ポリ尿素、ポリウレタン及びこれらの混合物に結合させて、架橋したポリマーネットワークを与えることができる。
【００２９】
【化１】
2011530647.tif 000004
【００３０】
他の一実施態様において、第二のポリマー又はパー（フェニルエチニル）アレーンポリマー誘導体（例えば、１，２，４，５−テトラ（フェニルエチニル）ベンゼン）を、ポリ（アリーレンエーテル）ポリマー、ポリスルホン、ポリイミド、ポリ（エーテルケトン）、ポリ尿素、ポリウレタン及びこれらの混合物から選択される少なくとも一種のポリマーである第一のポリマーに加える。これらの実施態様において、パー（フェニルエチニル）アレーン誘導体ポリマーは、第一のポリマーと相溶性があり、これは、硬化のときに、第一のポリマーとの架橋を形成した。１，２，４，５−テトラ（フェニルエチニル）ベンゼンの調製の例を、機構２に示す。これは、熱硬化を用いている。
【００３１】
【化２】
2011530647.tif 000005
【００３２】
次の構造は、パー（フェニルエチニル）アレーンポリマー誘導体の例であり、これを第一のポリマーに添加して、本明細書に記載したポリマー組成物を与えることができる。
【００３３】
【化３】
2011530647.tif 000006
【００３４】
上記の構造において、Ｒ１、Ｒ２、Ｒ３及びＲ４は、次の基からそれぞれ独立に選択される。
【００３５】
【化４】
2011530647.tif 000007
【００３６】
ある種の実施態様において、Ｒ１、Ｒ２、Ｒ３及びＲ４の少なくとも一つは、異種の基である。他の実施態様において、Ｒ１、Ｒ２、Ｒ３及びＲ４の少なくとも一つは、同種の基である。
【００３７】
ある種の実施態様において、第一のポリマーは、一以上のポリ（アリーレン）エーテルポリマー、例えば参照により本明細書に完全に組み込まれる特許文献１に記載されているポリマーを含む。一実施態様において、第一のポリマーは、次の構造の繰り返し単位を有するポリ（アリーレンエーテル）ポリマーを含む：
−（Ｏ−Ａｒ１−Ｏ−Ａｒ２−）ｍ−（−Ｏ−Ａｒ３−Ｏ−Ａｒ４）ｎ−
（ここで、ｍは０〜１、ｎは１−ｍ）。
【００３８】
一以上の芳香環構造を表すモノマーＡｒ１、Ａｒ２、Ａｒ３及び／又はＡｒ４を、次の構造から選択することができる（重合の前に、ジハロゲン化された形態であり（Ａｒ２及びＡｒ４）、又はジヒドロキシの形態であり（Ａｒ１及びＡｒ３）、それぞれ好ましくはジハロゲン化された形態に関しては二臭素化された形態であり、またヒドロキシに関してはカリウム、ナトリウム、リチウムの形態であり、ここでそのモノマーの混合体は、ジハロゲン化されたモノマーＡｒ２及び／又はＡｒ４並びにジヒドロキシモノマーＡｒ１及び／又はＡｒ３が、ウルマン縮合（Ｕｌｌｍａｎ  ｃｏｎｄｅｎｓａｔｉｏｎ）における共エーテル化（ｃｏ−ｅｔｈｅｒｉｆｉｃａｔｉｏｎ）のために選択されるようになものであり；且つＡｒ１、Ａｒ２、Ａｒ３及びＡｒ４は、化合物Ｉが存在しない限り、結晶化の問題のため、共に異性体的な同等物（ｉｓｏｍｅｒｉｃ  ｅｑｕｉｖａｌｅｎｔ）となることができないが、全てではないＡｒ構造の一部は、異性体的な等価物となることができる）。
【００３９】
【化５】
2011530647.tif 000008
【化６】
2011530647.tif 000009
【００４０】
ある種の実施態様において、グラフト化されたポリアリーレンエーテルポリマーは、それらが化学的に不活性であり、且つそれらが、マイクロエレクトロニクスデバイスの製造における用途に不利となるあらゆる官能基を保持しないという点で、そのグラフトの存在以外では、官能基がない。それらは、水の吸収を促進するカルボニル部分、例えばアミド、イミド、及びケトンを持たない。それらは、金属堆積プロセスで金属源と反応することがあるハロゲン、例えばフッ素、塩素、臭素、及びヨウ素を持たない。それらは、芳香環構造への近接性に起因して芳香族炭素の特性の多くを有する９，９−フルオレニリデン基内のブリッジカーボンを除いて、芳香族炭素から本質的に構成される。本発明の目的に関して、カーボンは、パーフェニル化されたカーボン（ｐｅｒｐｈｅｎｙｌａｔｅｄ  ｃａｒｂｏｎ）であるとみなされる。無官能のポリ（アリーレンエーテル）ポリマーの場合では、エーテル結合以外で、それらはブリッジする基を持たず、より詳しくは、それらは硫黄結合を持たない。他の実施態様において、グラフト化されたポリアリーレンエーテルポリマーは、官能化されている。
【００４１】
ポリ（アリーレンエーテル）をグラフト化するためのこのグラフト化プロセスの特定の例は、次のとおりである。
【００４２】
【化７】
2011530647.tif 000010
【００４３】
溶媒は、テトラヒドロフラン、グリシン、エチルエーテル、ブチルエチルエーテル、ｔｅｒｔ−ブチルメチルエーテル、２−メトキシエチルエーテル、ジ（エチレングリコール）ジエチルエーテル、及びこれらの混合物からなる群より選択される。
【００４４】
芳香族ポリマーにグラフト化でき、且つ熱的に誘導する架橋に役立つ特定のケトンのいくつかの例（包括的ではない）は、次のとおりである。
【００４５】
【化８】
2011530647.tif 000011
【００４６】
一実施態様において、第一のポリマーは、熱的に導入して、ポリマーを架橋させることができるグラフトを有するポリ（アリーレンエーテル）ポリマーを含み、且つこのポリマーは次の構造を有する。
【００４７】
【化９】
2011530647.tif 000012
【００４８】
上記の構造において、ｍ＝０〜１．０；ｎ＝１．０−ｍ；且つＡｒ１、Ａｒ２、Ａｒ３及びＡｒ４は、個々にアリーレン基であり、且つＧ１−８は、個々に、Ｈ、次の構造Ｉ若しくは構造II、又はこれらの組み合わせ構造であり、そのポリマーの繰り返し単位あたりのＩ又はIIであるＧ基の平均数であるＺが０．１〜４．０であり、Ｒ１、Ｒ２、Ｒ３、Ｒ４が個々にＨ又はアルコキシ基であり、このアルコキシ基はＣ１〜８の直鎖又は分岐鎖のアルキル基を有することができる。
【００４９】
【化１０】
2011530647.tif 000013
【００５０】
この実施態様又は他の実施態様において、ポリ（アリーレンエーテル）ポリマーは、無官能の繰り返し単位から本質的になり、ここでＡｒ１、Ａｒ２、Ａｒ３及びＡｒ４は、個々に次の群及びこれらの混合体より選択されるアリーレン基であるが、２価基（ｄｉｒａｄｉｃａｌ）の９，９−ジフェニルフルオレン以外では、Ａｒ１及びＡｒ２、又はＡｒ３及びＡｒ４は、異性体的に等価体ではない。
【００５１】
【化１１】
2011530647.tif 000014
【００５２】
一つの特定の実施態様において、ポリアリーレンエーテルポリマーは、グラフトされ、且つ次の構造の繰り返し単位を有する。
【００５３】
【化１２】
2011530647.tif 000015
【００５４】
ここで、Ｇ１〜８は、上記のように定義され；ｍ＝０〜１．０；且つｎ＝１．０−ｍ；且つＡｒ及びＡｒ４は、個々に次の群の構造及びこれらの組み合わせ構造より選択されるアリーレン基である。
【００５５】
【化１３】
2011530647.tif 000016
【００５６】
理論に拘束されないが、熱的に誘導する架橋を起こすことができる複数のメカニズムがある。これは、次のように視覚化できる。
【００５７】
熱的誘導架橋反応の第一段階
熱的誘導反応（硬化）の第一段階は、脱水に関する縮合反応を伴う。この反応は、２００〜２６０℃の温度範囲で起こる。この反応は、架橋をもたらさずに、分子内で起こすことができる。しかし、反応は分子間でも起きて、それによって次に示すように架橋を形成する。
【００５８】
【化１４】
2011530647.tif 000017
【００５９】
熱的誘導架橋反応の第二段階
グラフト化された架橋部に存在する適切な置換基によって、二次的な架橋も起こすことができる。これらの反応は、一般的に３００〜４５０℃の温度で起きる。以下はいくつかの例である。
【００６０】
グラフトにあるパラ−メトキシ基（グラフトの各芳香環に１つ）によって、熱的誘導架橋の第二段階を、二つの異なる方法で実施することができる。３５０〜４００℃の空気（酸素）中で、パラ−メトキシフェニル基は、酸化して、オルト−ベンゾキノン型の基になる。これらの温度では、オルト−ベンゾキノン基は、すばやく他のポリマー鎖に反応して、架橋を形成する。４２５〜４５０℃の不活性ガス、例えば窒素中では、メタノールが失われて、ベンザイン型の付加体（ａｐｐｅｎｄａｇｅ）が形成される。これらの付加体は、すばやく他のポリマー鎖と反応して、架橋を形成する。各環に２つのメトキシ基が存在する場合（互いにオルト又はパラに）、オルト−ベンゾキノン型の基を、空気（酸素）の必要なしで形成することができ、そして同様の架橋をするであろう。同様に、ジアルコキシベンゼンをベンゾキノン型構造へと熱的に誘導する転位が、Ｓｃｈｒａａらによって報告されている（Ｊ．Ｃｈｅｍ．Ｓｏｃ．Ｐｅｒｋｉｎ  Ｔｒａｎｓ．２（１９９４）１８９〜１９７）。しかし、彼らは、続く縮合反応をさせることができる部位を生じさせることに、このタイプの転位を使用する可能性について認識していない。
【００６１】
他の実施態様において、第一のポリマーは、ポリスルホン、ポリイミド、ポリアミド、ポリ（エーテルケトン）、ポリ（尿素）、ポリ（ウレタン）及びこれらの混合物から選択されるポリマーを含む。ポリ（アリーレンエーテル）ポリマーに加えて、あるいはポリ（アリーレンエーテル）ポリマーに代えて、上記リストのポリマーを、このポリマー組成物に加えることができる。
【００６２】
このポリマー組成物を、当業者に知られている多数の方法で、硬化させることができる。一実施態様において、このポリマー組成物を、１００〜４００℃の範囲の温度での熱硬化を用いて硬化させる。他の一実施態様において、ポリマー組成物を、紫外線硬化を用いて硬化させる。さらなる実施態様において、このポリマー組成物を、熱硬化と紫外線硬化の組み合わせを使って硬化させる。
【００６３】
ある種の実施態様において、本明細書に記載されたポリマー組成物を、マルチチップモジュールで用いることができる。ここでは、典型的にはシリコン製、ガラス製、又はセラミック製である基材が、高密度の多層配線を支持し、その個々の層間に絶縁を与える誘電体材料が、本発明のポリマーを含む。その配線を、配線内の導電体によって互いに接続される半導体チップ又は集積回路上に実装する。また、基材は、例えば電源と接地のための導電体を含むことができる。リードフレームは、外部回路への接続を与える。そのような多層配線では、層の電気的な接続は、本発明のポリマーを含む誘電体材料によって互いに絶縁されている。また、本明細書に記載されたポリマー組成物は、導電体の様々な領域を絶縁し、例えば共通の層の個々の分離した導電体の間を絶縁する。ビアは、個々の層の間に、必要に応じて接続を与える。配線を、ボンドパッドによって集積回路チップに接続する。ビアはスタックピラー（ｓｔａｃｋｅｄ ｐｉｌｌａｒ）デザインとすることができるが、当該技術分野で一般的な他のデザイン、例えば階段状（ｓｔａｉｒ−ｓｔｅｐｐｅｄ）又はネストバイア（ｎｅｓｔｅｄ ｖｉａ）デザインを使用してもよい。本明細書に記載されたポリマー組成物を使用できる他のマルチチップモジュールの設計は、当該技術分野で知られている。
【００６４】
本明細書に記載されたポリマー組成物を、より詳しくはそれらの架橋した形態でのポリマー組成物を、単一の集積回路チップに関する配線での層間誘電体としても使用できる。集積回路チップは、その表面に、架橋したグラフト化ポリマー誘電体の複数の層及び金属導電体の多層を典型的には有する。それは、集積回路の同じ層又は階層において、別々の金属導電体又は導電体領域の間に、架橋したグラフト化ポリ（アリーレンエーテル）誘電体の領域を含むこともできる。グラフト化ポリマーを、従来のシリコンと合わせて使用することもできる。ここではグラフト化ポリマーを、導電体材料の層間で誘電体材料として使用されるシリコンを含む層上の金属配線の間で使用する。
【００６５】
本明細書に記載されたポリマー組成物を、更に、アルファ粒子に対する保護のための集積回路チップ上の保護コーティングとして使用することができる。パッケージングの放射性微量汚染物質又は他の近い物質から放出されるアルファ粒子が活性面（ａｃｔｉｖｅ ｓｕｒｆａｃｅ）にあたる場合、半導体デバイスは、ソフトエラーを起こしやすい。集積回路は、本発明のグラフト化ポリマーの保護コーティングを備えることができる。典型的には、集積回路チップは、基材に取り付けられて、そして適切な接着剤で適切な位置に固定される。本発明のグラフト化ポリマーのコーティングは、チップの活性面に対してアルファ粒子の保護層を提供する。随意に、追加の保護を、例えばエポキシ又はシリコーンでできたカプセル化剤によって与える。
【００６６】
本明細書に記載されたポリマー組成物、好ましくは架橋した形のポリマー組成物を、回路基板又はプリント配線板における基材（誘電材料）として使用することもできる。本明細書に記載されたポリマー組成物で構成された回路基板は、様々な導電性回路のためのパターンをその表面に実装する。この回路基板は、本明細書に記載されたポリマー組成物に加えて、様々な補強材、例えば非導電性繊維織物（例えばガラスクロス）を含むことができる。そのような回路基板は、片面基板、両面基板又は多層基板とすることができる。
【００６７】
本明細書に記載されたポリマー組成物のフィルム又はコーティングを、溶液技術、例えばスプレー、スピンコーティング又はキャストによって形成することができ、スピンコーティングがより好ましい。好ましい溶媒は、２−エトキシエチルエーテル、シクロヘキサノン、シクロペンタノン、トルエン、キシレン、クロロベンゼン、Ｎ−メチルピロリジノン、Ｎ，Ｎ−ジメチルホルムアミド、Ｎ，Ｎ−ジメチルアセトアミド、メチルイソブチルケトン、２−メトキシエチルエーテル、５−メチル−２−ヘキサノン、γ−ブチロラクトン、及びこれらの混合物である。典型的には、コーティングの厚さは、約０．１〜約２００μｍである。層間誘電体としては。
【００６８】
接着促進剤を使用して、本明細書に記載されたポリマー組成物を、適当な基材に付着させることもできる。そのような促進剤の代表は、ヘキサメチルジシラザンであり、これを使用して、表面に存在することがある利用可能なヒドロキシル官能基、例えば水分又は湿分にさらされた二酸化ケイ素に存在することがある利用可能なヒドロキシル官能基と、相互作用させることができる。ここで、二酸化ケイ素を水分又は湿分にさらすと、そのようなヒドロキシル官能基が形成される。
【００６９】
次の例は、本明細書に記載されたポリマー組成物を例証するものであり、決してそれを限定することを意図しない。次の例において、他に特定しない限り、面積割合のガスクロマトグラフィー（ａｒｅａ  ｐｅｒｃｅｎｔ  ｇａｓ  ｃｈｒｏｍａｔｏｇｒａｐｈｙ）（ＧＣ）解析を、２５ｍの長さで、０．１７μｍのフィルム厚さのＨＰ−５カラムを用いて実行した。引裂強度を除いて、このポリマーコーティングの物理特性に関する表１及び２の試験結果を、２インチ／分の引張り速度でのＡＳＴＭ  Ｄ−４１２標準を用いて得た。引裂強度は、ＡＳＴＭ  Ｄ−６２４標準を用いて得た。様々なポリマー組成物に対するガラス転移温度を、ＡＳＴＭ  Ｄ６９６を用いて、示差走査熱量計（ＤＳＣ）によって測定した。
【実施例】
【００７０】
例１：パー（フェニルエチニル）アレーンポリマーとしての１，２，４，５−テトラ（フェニルエチニル）ベンゼンの調製
【００７１】
【化１５】
2011530647.tif 000018
【００７２】
三つ口のガラス反応容器に、温度計、磁気撹拌子、コンデンサー、固定された窒素流入口及び追加の漏斗を取り付けて、９．００グラム（ｇ）（０．０２２９ｍｏｌ）の１，２，４，５−テトラブロモベンゼン、０．２２３２ｇ（０．３１８ｍｍｏｌ）のビス（トリフェニルホスフィン）パラジウム（II）クロライド、０．１６６８ｇ（０．６３６ｍｍｏｌ）のトリフェニルホスフィン、０．１２１ｇ（０．６３６ｍｍｏｌ）のヨウ化銅（Ｉ）及び１８０ｇのトリエチルアミンを装填した。この溶液を攪拌しながら７０℃に加熱した。９．３４ｇ（０．０９１４ｍｏｌ）のフェニルアセチレンの溶液及び５０ｇのトリエチルアミンを、２時間にわたって滴定して添加した。添加速度は、反応物の混合体の温度が８０℃を超えないようにした。完全な添加の後、反応物混合体を、追加で１７時間、８０℃で攪拌した。反応物混合体を、その後、室温まで冷却し、沈殿物をろ過により除去した。フィルターのケーキを、テトラヒドロフラン（ＴＨＦ）を用いて洗浄した。洗浄液を含むその組み合わせた溶液から、減圧下で、ロトエバポレーター（ｒｏｔｏ−ｅｖａｐｏｒａｔｏｒ）を用いて７０℃の最大浴温度で揮発物を揮発させた。その後、残留の濃縮させた溶液を、２００ｍＬのメタノールと２００ｍＬの水との混合体に流し込むことで、急速攪拌を伴って、沈殿させた。その沈殿物を、減圧濾過によって採取した。その後、この沈殿物を、最小限の量のＴＨＦ（約２００ｍＬ）に溶解し、そして、樹脂カラム中の２０ｇのポリ（ビニルピリジン）樹脂（Ｒｅｉｌｌｅｘ（商標）４２５）及び１００ｇのシリカゲルカラムを用いて処理した。この溶媒を蒸発させる。この粗生成物を、トルエン（＜１００ｍＬ）で再結晶化する。再結晶後に単離された収率は、約５８％（６．３６ｇ）となる。
【００７３】
例２：ＰＡＥ−２及び１，２，４，５−テトラキス（フェニルエチニル）を含むポリマー組成物の調製
【００７４】
０．２９９９ｇのＰＡＥ−２、及び例１に従って調製した０．２００８ｇの１，２，４，５−テトラキス（フェニルエチニル）を、約１５ｍＬのテトラヒドロフランで組み合わせ、そしてホットプレート上で１００℃で手短に乾燥させ、次にオーブン中で１２０℃で終夜にわたって乾燥させた。残留物を、窒素雰囲気中で３０分間、２２０℃にさらした（速度１０℃／分）。これは１．２４％の重量損失をもたらした。その後、これを冷却し、そして４００℃に１０℃／分で再加熱し、４００℃で１２０分間保持した。残留物は、４００℃等温線で、３．４２％の重量損失があった。ＤＳＣは、１回目の加熱において、１８５℃で融解吸熱（ｍｅｌｔ  ｅｎｄｏｔｈｅｒｍ）を示し、また約３０５℃及び３９０℃で二つの発熱ピークを示した。２回目の加熱では、主に特徴はなく、これは架橋が起こっていたこと及び相互侵入ネットワークが形成されていたことを示す。
【００７５】
例３：ＰＡＥ−２及び１，２，４，５−テトラキス（フェニルエチニル）ベンゼンを含むポリマー組成物の接着の結果
【００７６】
次の通りである１，２，４，５−テトラキス（フェニルエチニル）ベンゼン及びＰＡＥ−２（例２に従って調製）から、溶液を調製した。
【００７７】
【化１６】
2011530647.tif 000019
【００７８】
０．３９９７ｇ部分の１，２，４，５−テトラキス（フェニルエチニル）ベンゼン及び０．６００３ｇのポリ（アリーレンエーテル）ＰＡＥ−２を、９．０ｇの蒸留したシクロヘキサノンに溶解した。この溶液を、６つの１インチ×４．２５インチ×０．３２インチの冷間圧延スチールクーポン（ｃｏｌｄ  ｒｏｌｌ  ｓｔｅｅｌ  ｃｏｕｐｏｎ）（Ａｃｔ  Ｌａｂｏｒａｔｏｒｉｅｓ  Ｉｎｃ．社製、製品番号ＡＰＲ１４８３９）に適用した。このクーポンを、重ね合わせて、０．５インチ四方の重なり領域を有する３つの試験片を形成した。３つの試験片の全てを、４００℃まで加熱し、各試験片上に置いた１０ポンドの重りで、１０分間この温度で固定した。３つの試験片を、ラップ剪断解析（ＡＳＴＭ法  Ｄ−１００２（金属））の対照とした。この解析の結果を、以下の表２に与える。この結果は、この硬化したポリマーマトリクスのスチール基材への良好な接着性を示す。
【００７９】
【表２】
2011530647.tif 000020
【図１】
2011530647.tif 000031
【手続補正書】
【提出日】平成23年9月14日(2011.9.14)
【手続補正１】
【補正対象書類名】明細書
【補正対象項目名】００１８
【補正方法】変更
【補正の内容】
【００１８】
本発明のポリマー組成物は、ポリ（アリーレンエーテル）ポリマー、ポリスルホン、ポリイミド、ポリ（エーテルケトン）、ポリ尿素、ポリウレタン及びこれらの組合せから選択される第一のポリマー、並びにパー（フェニルエチニル）アレーンポリマー誘導体を含む第二のポリマーを有する。ここで、そのポリ（アリーレンエーテル）ポリマーは、次の構造のポリマー繰返し単位を有する：
−（Ｏ−Ａｒ１−Ｏ−Ａｒ２）ｍ−（−Ｏ−Ａｒ３−Ｏ−Ａｒ４）ｎ−
（ここで、Ａｒ１、Ａｒ２、Ａｒ３及びＡｒ４は、同種の又は異種のアリール基であり、ｍは０〜１、ｎは１−ｍ）。
【手続補正２】
【補正対象書類名】明細書
【補正対象項目名】００２１
【補正方法】変更
【補正の内容】
【００２１】
本明細書で記載されるポリマー組成物は、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーを有する。ここで、上記のポリ（アリーレンエーテル）ポリマーは、次の構造のポリマー繰返し単位を有するポリマー組成物である：
−（Ｏ−Ａｒ１−Ｏ−Ａｒ２）ｍ−（−Ｏ−Ａｒ３−Ｏ−Ａｒ４）ｎ−
（ここで、Ａｒ１、Ａｒ２、Ａｒ３及びＡｒ４は、同種の又は異種のアリール基であり、ｍは０〜１、ｎは１−ｍ）。
【手続補正３】
【補正対象書類名】明細書
【補正対象項目名】００２３
【補正方法】変更
【補正の内容】
【００２３】
一つの特定の実施態様において、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーから本質的になるポリマー組成物であって、上記のポリ（アリーレンエーテル）ポリマーが、次の構造のポリマー繰返し単位を有するポリマー組成物が与えられる：
−（Ｏ−Ａｒ１−Ｏ−Ａｒ２）ｍ−（−Ｏ−Ａｒ３−Ｏ−Ａｒ４）ｎ−
（ここで、Ａｒ１、Ａｒ２、Ａｒ３及びＡｒ４は、同種の又は異種のアリール基であり、ｍは０〜１、ｎは１−ｍ）。
【手続補正４】
【補正対象書類名】明細書
【補正対象項目名】００２５
【補正方法】変更
【補正の内容】
【００２５】
さらなる他の一実施態様において、ポリ（アリーレンエーテル）ポリマー、ポリスルホン、ポリイミド、ポリ（エーテルケトン）、ポリ尿素、ポリウレタン及びこれらの混合物から選択される第一のポリマー、並びにパー（フェニルエチニル）アレーン又はパー（フェニルエチニル）アレーン誘導体から導かれる第二のポリマーからなるポリマー組成物であって、そのポリ（アリーレンエーテル）ポリマーが、次の構造のポリマー繰返し単位を有するポリマー組成物が与えられる：
−（Ｏ−Ａｒ１−Ｏ−Ａｒ２）ｍ−（−Ｏ−Ａｒ３−Ｏ−Ａｒ４）ｎ−
（ここで、Ａｒ１、Ａｒ２、Ａｒ３及びＡｒ４は、同種の又は異種のアリール基であり、ｍは０〜１、ｎは１−ｍ）。
【手続補正５】
【補正対象書類名】特許請求の範囲
【補正対象項目名】全文
【補正方法】変更
【補正の内容】
【特許請求の範囲】
【請求項１】
ポリ（アリーレンエーテル）ポリマー、ポリスルホン、ポリイミド、ポリアミド、ポリ（エーテルケトン）、ポリ尿素、ポリウレタン及びこれらの組合せから選択される第一のポリマー；並びに
パー（フェニルエチニル）アレーンポリマー誘導体を含む第二のポリマー
を有する、ポリマー組成物。
【請求項２】
前記ポリ（アリーレンエーテル）ポリマーが、次の構造のポリマー繰返し単位を有する、請求項１に記載のポリマー組成物：
−（Ｏ−Ａｒ１−Ｏ−Ａｒ２）ｍ−（−Ｏ−Ａｒ３−Ｏ−Ａｒ４）ｎ−
（ここで、Ａｒ１、Ａｒ２、Ａｒ３及びＡｒ４は、同種の又は異種のアリール基であり、ｍは０〜１、ｎは１−ｍ）。
【請求項３】
前記アリール基が、次の基からなる群より独立に選択される、請求項２に記載の組成物：
【化１】
2011530647.tif 000032
【請求項４】
前記ポリ（アリーレンエーテル）ポリマーが、熱的に架橋をもたらすことができるグラフトを有し、
前記ポリ（アリーレンエーテル）ポリマーが、次の構造を有し：
【化２】
2011530647.tif 000033
（ここで、ｍ＝０〜１．０；ｎ＝１．０−ｍ；Ｇ１〜８は、個々にＨ、次の構造Ｉ若しくは構造II、又はこれらの構造の組合せであり、前記ポリ（アリーレンエーテル）ポリマーの繰り返し単位あたりの構造Ｉ又は構造IIであるＧ基の平均数であるＺは、０．１〜４．０であり；Ｒ１、Ｒ２、Ｒ３及びＲ４が、個々にＨ又はアルコキシ基であり、前記アルコキシ基は、Ｃ１〜８の直鎖又は分岐鎖のアルキル基を有することができる）：
【化３】
2011530647.tif 000034
前記ポリ（アリーレンエーテル）ポリマーが、無官能の繰り返し単位から本質的になり；且つ
Ａｒ１、Ａｒ２、Ａｒ３及びＡｒ４は、個々に次の構造及びこれらの構造の組合せより選択されるアリーレン基であるが、２価基の９，９−ジフェニルフルオレン以外の、Ａｒ１及びＡｒ２、又はＡｒ３及びＡｒ４は、異性体的に等価物ではない、請求項１に記載のポリマー組成物：
【化４】
2011530647.tif 000035
【請求項５】
前記グラフトを有するポリマーが、次の構造の繰り返し単位を有する、請求項４に記載の組成物：
【化５】
2011530647.tif 000036
ここで、Ｇ１〜８は、請求項４と同じであり、ｍ＝０〜１．０；ｎ＝１．０−ｍ：且つＡｒ２及びＡｒ４は、個々に次の構造及びこれらの構造の組合せから選択されるアリーレン基である：
【化６】
2011530647.tif 000037
【請求項６】
前記グラフトを有するポリマーが、次の構造の繰り返しのポリマー単位を有する、請求項５に記載の組成物：
【化７】
2011530647.tif 000038
ここで、Ｇ１〜４は、個々に、Ｈ、及び次の構造、並びにこれらの構造の組合せからなる群より選択され：ポリマー単位あたりのＧ基の平均数であるＺは、０．１〜４．０である：
【化８】
2011530647.tif 000039
【請求項７】
前記グラフトを有するポリマーが、次の構造の繰り返し単位を有する、請求項４に記載の組成物：
【化９】
2011530647.tif 000040
ここで、Ｇ１〜４は、個々に、Ｈ又は次の構造であり；ポリマー単位あたりのＧ基の平均数であるＺは、０．１〜４．０である：
【化１０】
2011530647.tif 000041
【請求項８】
Ｚが、０．２５〜１．５の範囲である、請求項６又は７に記載の組成物。
【請求項９】
Ｚが、おおよそ０．９である、請求項８に記載の組成物。
【請求項１０】
前記パー（フェニルエチニル）アレーンポリマー誘導体が、次の構造を有する、請求項１〜９のいずれか一項に記載の組成物：
【化１１】
2011530647.tif 000042
ここで、Ｒ１、Ｒ２、Ｒ３及びＲ４は、次の基からそれぞれ独立に選択される：
【化１２】
2011530647.tif 000043
【請求項１１】
前記組成物が、架橋しており、且つマイクロエレクトロニクスデバイスでの誘電体材料を構成している、請求項１〜１０のいずれか一項に記載の組成物。
【請求項１２】
前記誘電体材料を、集積回路の導電領域に隣接して与えている、請求項１１に記載の組成物。
【請求項１３】
前記ポリマー及び前記グラフトが架橋している、請求項１〜１０のいずれか一項に記載の組成物。
【国際調査報告】
2011530647.tif 000044
2011530647.tif 000045
2011530647.tif 000046